ЗЕРКАЛО

1. Способ производства зеркала без медного слоя, который включает, по меньшей мере, следующие стадии:
обеспечение стеклянной подложки;
контакт стеклянной подложки с раствором для серебрения так, чтобы сформировать серебряное покрытие;
контакт покрытия из серебра, сформированного на стеклянной подложке, с раствором, содержащим ионы, по меньшей мере, одного материала, выбранного из группы, состоящей из Pd, La, Eu, Zn, Pt, Ru, Na, Zr, Y, Rh и Се; и
нанесение, по меньшей мере, одного слоя краски на посеребренную подложку.
2. Способ по п.1, который включает, по меньшей мере, следующие стадии:
обеспечение стеклянной подложки;
контакт стеклянной подложки с раствором для серебрения так, чтобы сформировать серебряное покрытие;
контакт покрытия из серебра, сформированного на стеклянной подложке, с раствором, содержащим ионы палладия; и
нанесение, по меньшей мере, одного слоя краски на посеребренную подложку.
3. Способ по п.1, который включает, по меньшей мере, следующие стадии:
обеспечение стеклянной подложки;
контакт стеклянной подложки с раствором, содержащим ионы Sn; контакт стеклянной подложки с раствором, содержащим ионы, по меньшей мере, одного материала, выбранного из группы, состоящей из Bi, Cr, Au, In, Mi, Pd, Pt, Rh, Ru, Ti, V и Zn;
контакт стеклянной подложки с раствором для серебрения так, чтобы сформировать серебряное покрытие;
контакт покрытия из серебра, сформированного на стеклянной подложке, с раствором, содержащим ионы, по меньшей мере, одного материала, выбранного из группы, состоящей из Pd, La, Eu, Zn, Pt, Ru, Na, Zr, Y, Rh и Се; и
нанесение, по меньшей мере, одного слоя краски на посеребренную подложку.
4. Способ по п.1, который состоит, по существу, из следующих стадий с возможными стадиями промежуточного ополаскивания или промывания:
обеспечение субстрата в форме стеклянного листа, имеющего поверхность;
контакт поверхности стеклянного листа с раствором, содержащим ионы олова;
контакт указанной поверхности стеклянного листа с раствором, содержащим ионы палладия;
контакт указанной поверхности стеклянного листа с раствором для серебрения так, чтобы сформировать серебряное покрытие;
контакт покрытия из серебра, сформированного на стеклянном листе, с раствором, содержащим ионы палладия; и
нанесение, по меньшей мере, одного слоя краски на лист посеребренного стекла.
5. Способ по п.1, который содержит, по меньшей мере, следующие стадии:
обеспечение стеклянной подложки;
контакт стеклянной подложки с раствором для серебрения так, чтобы сформировать серебряное покрытие;
контакт покрытия из серебра, сформированного на стеклянном листе, с раствором, содержащим ионы, по меньшей мере, одного материала, выбранного из группы, состоящей из Pd, La, Eu, Zn, Pt, Ru, Na, Zr, Y, Rh и Се, и ионы, по меньшей мере, одного материала, выбранного из группы, состоящей из Sn, Cr, V, Ti, Fe, In, Сu и Al; и
нанесение, по меньшей мере, одного слоя краски на посеребренную подложку.
6. Способ по п.5, который содержит, по меньшей мере, следующие стадии:
обеспечение стеклянной подложки;
контакт стеклянной подложки с раствором для серебрения так, чтобы сформировать серебряное покрытие;
контакт покрытия из серебра, сформированного на стеклянном листе, с раствором, содержащим ионы палладия и ионы олова; и нанесение, по меньшей мере, одного слоя краски на посеребренную подложку.
7. Способ по п.1, где стадия контакта покрытия из серебра с, по меньшей мере, одним материалом представляет собой, по существу, контакт покрытия из серебра с жидкостью, содержащей этот материал в растворе.
8. Способ по п.1, где стадия контакта покрытия из серебра с, по меньшей мере, одним материалом обеспечивает островок материала на поверхности покрытия из серебра, смежного со слоем краски.
9. Способ по п.2, где указанный раствор, используемый для контакта с покрытием из серебра, сформированным на стеклянном листе, представляет собой водный раствор хлорида палладия, который имеет концентрацию от 5 до 130 мг/л.
10. Способ по п.2, где рН указанного раствора, используемого для контакта с покрытием из серебра, сформированным на стеклянном листе, лежит в интервале от 3 до 5.
2
11. Способ по п.2, где покрытие из серебра, сформированное на стеклянном листе, приводят в контакт с от 0,5 до 5 мг PdCl на квадратный метр.
12. Способ по п.1, где посеребренную подложку обрабатывают раствором, содержащим силан, перед нанесением, по меньшей мере, одного слоя краски на посеребренную подложку.